"基板と、上記基板上に設けられた2層以上の情報信号層と、上記情報信号層上に設けられたカバー層とを備え、上記基板および上記保護層の側のいずれか一方の表面が、上記2層以上の情報信号層に情報信号を記録するための光が照射される光照射面であり、上記光照射面から最も奥側となる情報信号層以外の情報信号層のうちの少なくとも1層が、W酸化物、およびPd酸化物を含む無機記録層と、上記無機記録層の第1の主面に設けられた第1保護層と、上記無機記録層の第2の主面に設けられた第2保護層とを備え、上記第1保護層および上記第2保護層の少なくとも一方が、0.05以上0.6以下の消衰係数を有する層である光情報記録媒体。上記消衰係数を有する層が、In酸化物およびSn酸化物の混合物、または窒化ケイ素を主成分とする請求項1記載の光情報記録媒体。上記第1保護層および上記第2保護層のうちの一方が、0.05以上0.6以下の消衰係数を有する層であり、他方が0以上0.6以下の消衰係数を有する層である請求項1記載の光情報記録媒体。上記第1保護層および上記第2保護層のうち、上記光照射面とは反対側となる層が、0.05以上0.6以下の消衰係数を有する層である請求項1記載の光情報記録媒体。上記第1保護層および上記第2保護層の両方が、0.05以上0.6以下の消衰係数を有する層である請求項1記載の光情報記録媒体。上記第1保護層および上記第2保護層の一方が0.05以上0.6以下の消衰係数を有する層であり、他方がSi酸化物、In酸化物、およびZr酸化物の複合酸化物、またはIn酸化物、Ga酸化物、およびZn酸化物の複合酸化物を主成分として含む層である請求項1記載の光情報記録媒体。上記無機記録層が、Cu酸化物をさらに含んでいる請求項1記載の光情報記録媒体。上記無機記録層が、Zn酸化物をさらに含んでいる請求項7記載の光情報記録媒体。しかしながら、本発明者の知見によれば、Pd酸化物を含む無機記録層を有する情報信号層では、情報信号の記録前後で透過率が大きく変動し、情報信号の記録および再生を適切に行えなくなってしまうことがある。したがって、本技術の目的は、Pd酸化物を含む無機記録層を有する情報信号層において、情報信号の記録前後の情報信号層の透過率変動を抑制することができる光情報記録媒体を提供することにある。上述の課題を解決するために、本技術は、基板と、基板上に設けられた2層以上の情報信号層と、情報信号層上に設けられたカバー層とを備え、基板および保護層の側のいずれか一方の表面が、2層以上の情報信号層に情報信号を記録するための光が照射される光照射面であり、光照射面から最も奥側となる情報信号層以外の情報信号層のうちの少なくとも1層が、W酸化物、およびPd酸化物を含む無機記録層と、無機記録層の第1の主面に設けられた第1保護層と、無機記録層の第2の主面に設けられた第2保護層とを備え、第1保護層および第2保護層の少なくとも一方が、0.05以上0.6以下の消衰係数を有する層である光情報記録媒体である。本技術において、カバー層の厚さは特に限定されるものではなく、カバー層には、基板、シート、コーティング層などが含まれる。高密度の光情報記録媒体としては、カバー層としてシート、コーティング層などの薄い光透過層を採用し、この光透過層の側から光を照射することにより情報信号の記録および再生が行われる構成を有するものが好ましい。この場合、基板としては、不透明性を有するものを採用することも可能である。情報信号を記録または再生するための光の入射面は、光情報記録媒体のフォーマットに応じてカバー層側および基板側の表面の少なくとも一方に適宜設定される。本技術において、0.05以上0.6以下の消衰係数を有する層が、In酸化物およびSn酸化物の混合物、または窒化ケイ素を主成分とすることが好ましい。第1保護層および第2保護層のうちの一方が、0.05以上0.6以下の消衰係数を有する層であり、他方が0以上0.6以下の消衰係数を有する層であることが好ましい。本技術において、第1保護層および第2保護層のうち、光照射面とは反対側となる層が、0.05以上0.6以下の消衰係数を有する層であることが好ましく、第1保護層および第2保護層の両方が、0.05以上0.6以下の消衰係数を有する層であることがより好ましい。本技術において、第1保護層および第2保護層の一方が0.05以上0.6以下の消衰係数を有する層であり、他方がSi酸化物、In酸化物、およびZr酸化物の複合酸化物、またはIn酸化物、Ga酸化物、およびZn酸化物の複合酸化物を主成分として含む層であることが好ましい。本技術において、無機記録層が、W酸化物、およびPd酸化物に加えてCu酸化物をさらに含んでいることが好ましく、W酸化物、Pd酸化物、およびCu酸化物に加えてZn酸化物をさらに含んでいることがより好ましい。本技術によれば、無機記録層としてW酸化物、およびPd酸化物を含むものを用いるとともに、第1保護層および第2保護層の少なくとも一方として0.05以上の消衰係数を有するものを用いているので、情報信号層の記録前後の透過率変動を抑制することができる。また、第1保護層および第2保護層の少なくとも一方の消衰係数を0.6以下としているので、光照射面から最も奥側となる情報信号層以外の情報信号層として用いて要求される高い透過率を得ることができる。以上説明したように、本技術によれば、Pd酸化物を含む無機記録層を有する情報信号層において、情報信号の記録前後の透過率変動を抑制することができる。本発明者は上述の課題を解決すべく鋭意検討を行った。その結果、1無機記録層の材料としてPd酸化物にIn酸化物を添加したものを用いること、2記録層に隣接する保護層として消衰係数kが0.05未満のものを用いることとが、情報信号の記録前後における情報信号層の透過率変動に大きく影響を及ぼしていることを見出すに至った。そこで、本発明者は、上述の1、および2の点を考慮して、情報信号層の透過率変動を抑制すべくさらに鋭意検討を行った。その結果、無機記録層の材料としてIn酸化物に代えてW酸化物を添加したものを用い、記録層に隣接する保護層として消衰係数kが0.05以上のものを用いることを見出すに至った。本技術は上述の検討の結果、案出されたものである。本技術の実施形態について図面を参照しながら以下に説明する。[光情報記録媒体の構成]図1Aは、本技術の一実施形態に係る光情報記録媒体の一構成例を示す概略断面図である。この光情報記録媒体10は、いわゆる追記型の光情報記録媒体であり、図1Aに示すように、情報信号層L0、中間層S1、情報信号層L1、中間層S2、情報信号層L2、中間層S3、情報信号層L3、カバー層である光透過層2がこの順序で基板1の一主面に積層された構成を有する。必要に応じて、光透過層2側の表面にハードコート層3をさらに備えるようにしてもよい。必要に応じて、基板1側の表面にバリア層4をさらに備えるようにしてもよい。なお、以下の説明において、情報信号層L0~L3を特に区別しない場合には、情報信号層Lという。この一実施形態に係る光情報記録媒体10では、光透過層2側の表面Cからレーザ光を各情報信号層L0~L3に照射することにより、情報信号の記録または再生が行われる。例えば、400nm以上410nm以下の範囲の波長を有するレーザ光を、0.84以上0.86以下の範囲の開口数を有する対物レンズにより集光し、光透過層2の側から各情報信号層L0~L3に照射することにより、情報信号の記録または再生が行われる。このような光情報記録媒体10としては、例えばBD-Rが挙げられる。以下では、情報信号層L0~L3に情報信号を記録または再生するためのレーザ光が照射される表面Cを光照射面Cと称する。以下、光情報記録媒体10を構成する基板1、情報信号層L0~L3、中間層S1~S3、光透過層2、ハードコート層3、およびバリア層4について順次説明する。基板基板1は、例えば、中央に開口以下センターホールという。が形成された円環形状を有する。この基板1の一主面は、例えば、凹凸面となっており、この凹凸面上に情報信号層L0が成膜される。以下では、凹凸面のうち凹部をイングルーブGin、凸部をオングルーブGonと称する。このイングルーブGinおよびオングルーブGonの形状としては、例えば、スパイラル状、同心円状などの各種形状が挙げられる。また、イングルーブGinおよび/またはオングルーブGonが、例えば、線速度安定化やアドレス情報を付加するためにウォブル蛇行されている。基板1の径直径は、例えば120mmに選ばれる。基板1の厚さは、剛性を考慮して選ばれ、好ましくは0.3mm以上1.3mm以下、より好ましくは0.6mm以上1.3mm以下、例えば1.1mmに選ばれる。また、センターホールの径直径は、例えば15mmに選ばれる。基板1の材料としては、例えば、プラスチック材料またはガラスを用いることができ、コストの観点から、プラスチック材料を用いることが好ましい。プラスチック材料としては、例えば、ポリカーボネート系樹脂、ポリオレフィン系樹脂、アクリル系樹脂などを用いることができる。情報信号層図1Bは、図1Aに示した各情報信号層の一構成例を示す模式図である。図1Bに示すように、情報信号層L0~L3は、例えば、上側面第2の主面および下側面第1の主面を有する無機記録層11と、無機記録層11の下側面に隣接して設けられた第1保護層12と、無機記録層11の上側面に隣接して設けられた第2保護層13とを備える。このような構成とすることで、情報信号層Lの保存信頼性を向上することができる。ここで、上側面とは、無機記録層11の両主面のうち、情報信号を記録または再生するためのレーザ光が照射される側の主面をいい、下側面とは、上述のレーザ光が照射される側とは反対側の主面、すなわち基板側の主面をいう。無機記録層無機記録層11は、Pd酸化物を含む無機記録材料以下PdO系材料という。を主成分としている。PdO系材料としては、W酸化物、およびPd酸化物の2元系酸化物以下WPOという。、好ましくはWPOにさらにCu酸化物を加えた3元系酸化物以下WCPOという。、より好ましくはWCPOにさらにZn酸化物を加えた4元系酸化物以下WZCPOという。が用いられる。PdO系材料としてWPOを用いることで、情報信号の記録前後の透過率変化を抑制することができる。PdO系材料としてWCPOを用いることで、上述の透過率変化の抑制に加え、再生耐久性を向上することができる。PdO系材料としてWZCPOを用いることで、WCPOを用いた場合とほぼ同等の無機記録層11の特性を維持しつつ、無機記録層11中のPd酸化物の含有量、具体的にはPdの含有率を減らすことができる。貴金属材料であるPdの含有量を減らすことで、光情報記録媒体10を低廉化することができる。光照射面Cから最も奥側となる情報信号層L0以外の情報信号層L1~L3のうちの少なくとも1層の無機記録層11が、WCPOを主成分として含んでいることが好ましい。WCPOに含まれるW、Pd、およびCuの割合が、好ましくは0.17≦x1、より好ましくは0.37≦x1、さらに好ましくは0.37≦x1≦1.26、最も好ましくは0.56≦x1≦1.26の関係を満たしている。これにより、光情報記録媒体の情報信号層として求められる特性を満たしつつ、優れた透過特性を実現できる。ここで、光情報記録媒体の情報信号層として求められる特性としては、低i-MLSE、高パワーマージン、高再生耐久性や低記録後透過率変化などが挙げられる。但し、x1は、x1=a/b0.8cにより定義される変数である。a:W、Pd、およびCuの合計に対するWの原子比率[原子]b:W、Pd、およびCuの合計に対するPdの原子比率[原子]c:W、Pd、およびCuの合計に対するCuの原子比率[原子]光照射面Cから最も奥側となる情報信号層L0に到達する光量を増やす観点からすると、情報信号層L0以外の情報信号層L1~L3が有する無機記録層11が全て、高透過率であることが好ましい。また、高透過率に加え、一方、高透過率でも高透過率層として求められる特性の確保の観点からすると、情報信号層L0~L3が有する無機記録層11全てが、WCPOを主成分として含んでいることが好ましい。この場合、WCPOに含まれるW、Pd、およびCuの割合が、好ましくは0.17≦x1、より好ましくは0.37≦x1、さらに好ましくは0.37≦x1≦1.26、最も好ましくは0.56≦x1≦1.26の関係を満たしている。また、情報信号層L0~L3の無機記録層11の変数x1の値は、光照射面Cに近い情報信号層Lのものほど大きな値となることが好ましい。光照射面Cに近い情報信号層Lほど透過率を高い設計をすることが好ましいからである。W、Pd、およびCuの合計に対するWの原子比率aは、好ましくは10原子以上70原子以下、より好ましくは14.2原子以上31.8原子以下の範囲内である。原子比率aが10原子未満であると、低透過率となる傾向がある。一方、原子比率aが70原子を超えると、透過率は高いが記録感度不足となる傾向がある。W、Pd、およびCuの合計に対するPdの原子比率bは、好ましくは2原子以上50原子以下、より好ましくは4.4原子以上32.2原子以下の範囲内である。原子比率bが2原子未満であると、低記録パワーマージンとなる傾向がある。一方、原子比率bが50原子を超えると、低透過率となる傾向がある。W、Pd、およびCuの合計に対するCuの原子比率cは、好ましくは10原子以上70原子以下、より好ましくは28.5原子以上68.1原子以下の範囲内である。原子比率cが10原子未満であると、低再生耐久性となる傾向がある。一方、原子比率cが70原子を超えると、低透過率となる傾向がある。光照射面Cから最も奥側となる情報信号層L0以外の情報信号層L1~L3のうちの少なくとも1層の無機記録層11が、WCPOにさらにZn酸化物を加えたWZCPOを主成分として含んでいることが好ましい。WZCPOに含まれるW、Pd、CuおよびZnの割合が、好ましくは0.17≦x2、より好ましくは0.37≦x2、さらに好ましくは0.37≦x2≦1.26、最も好ましくは0.56≦x2≦1.26の関係を満たしている。これにより、光情報記録媒体の記録層として求められる特性を満たしつつ、優れた透過特性を実現できるとともに、W酸化物、Pd酸化物、およびCu酸化物の含有量を減らすことができる。W酸化物、Pd酸化物、およびCu酸化物、特に貴金属を含むPd酸化物の含有量を減らすことで、光情報記録媒体10を低廉化することができる。但し、x2=0.1da/b0.8cにより定義される変数である。a:W、Pd、CuおよびZnの合計に対するWの原子比率[原子]b:W、Pd、CuおよびZnの合計に対するPdの原子比率[原子]c:W、Pd、CuおよびZnの合計に対するCuの原子比率[原子]d:W、Pd、CuおよびZnの合計に対するZnの原子比率[原子]光照射面Cから最も奥側となる情報信号層L0に到達する光量を増やす観点からすると、情報信号層L0以外の情報信号層L1~L3が有する無機記録層11が全て、高透過率であることが好ましい。また、高透過率に加え、一方、高透過率でも高透過率層として求められる特性の確保と光情報媒体の低廉化の観点からすると、情報信号層L0~L3が有する無機記録層11全てが、WZCPOを主成分として含んでいることが好ましい。この場合、WZCPOに含まれるW、Pd、およびCuの割合が、好ましくは0.17≦x2、より好ましくは0.37≦x2、さらに好ましくは0.37≦x2≦1.26、最も好ましくは0.56≦x2≦1.26の関係を満たしている。また、情報信号層L0~L3の無機記録層11の変数x2の値は、光照射面Cに近い情報信号層Lのものほど大きな値となることが好ましい。光照射面Cに近い情報信号層Lほど透過率を高くすることができるからである。W、Pd、Cu、およびZnの合計に対するWの原子比率aは、好ましくは10原子以上70原子以下、より好ましくは14.2原子以上31.8原子以下の範囲内である。原子比率aが10原子未満であると、低透過率となる傾向がある。一方、原子比率aが70原子を超えると、記録感度不足となる傾向がある。W、Pd、Cu、およびZnの合計に対するPdの原子比率bは、好ましくは2原子以上50原子以下、より好ましくは4.4原子以上32.2原子以下の範囲内である。原子比率bが2原子未満であると、低記録パワーマージンとなる傾向がある。一方、原子比率bが50原子を超えると、低透過率となる傾向がある。W、Pd、Cu、およびZnの合計に対するCuの原子比率cは、好ましくは10原子以上70原子以下、より好ましくは28.5原子以上43.4原子以下の範囲内である。原子比率cが10原子未満であると、低再生耐久性となる傾向がある。一方、原子比率cが70原子を超えると、低透過率となる傾向がある。W、Pd、Cu、およびZnの合計に対するZnの原子比率dは、好ましくは5原子以上60原子以下、より好ましくは17原子以上41原子以下の範囲内である。原子比率dが5原子未満であると、低廉化効果が薄くなる傾向がある。一方、原子比率dが60原子を超えると、保存信頼性悪化となる傾向がある。WCPOおよびWZCPO以外の情報信号層L1~L3の材料としては、例えば、In酸化物とPd酸化物の混合酸化物を主成分とした材料を用いることも可能である。但し、光情報記録媒体の情報信号層として求められる特性を満たしつつ、優れた透過特性と記録前後の情報信号層の透過率変動抑制を実現できる観点からすると、WCPOまたはWZCPOを用いることが好ましい。光照射面Cから最も奥側となる情報信号層L0の材料としては、例えば、In酸化物とPd酸化物の混合酸化物を主成分とした材料を用いることも可能である。但し、高記録パワーマージンの観点からすると、上述のWCPOまたはWZCPOを用いることが好ましい。無機記録層11の厚さは、好ましくは25nm以上60nm以下、より好ましくは30nm以上50nm以下の範囲内である。25nm未満であると、i-MLSE悪化や低変調度と信号品質悪化となる傾向がある。一方、60nmを超えると、低記録パワーマージンとなる傾向がある。第1保護層、第2保護層第1保護層12および第2保護層13としては、誘電体層または透明導電層を用いることが好ましく、第1保護層12および第2誘電体層13のうちの一方として誘電体層を用い、他方として透明導電層を用いることも可能である。誘電体層または透明導電層が酸素バリア層として機能することで、無機記録層11の耐久性を向上することができる。また、無機記録層11の酸素の逃避を抑制することで、記録膜の膜質の変化特に反射率の低下として観察可能を抑制することができ、無機記録層11として必要な特性を確保することができる。さらに、誘電体層または透明導電層を設けることで、記録特性を向上させることができる。これは、誘電体層または透明導電層に入射したレーザ光の熱拡散が最適に制御されて、記録部分における泡が大きくなりすぎたり、Pd酸化物の分解が進みすぎて泡がつぶれるといったことが抑制され、泡の形状を最適化することができるためと考えられる。第1保護層12の厚さは、好ましくは2nm以上20nm以下の範囲内である。2nm未満であると、記録層へのバリア効果が小さくなる傾向がある。一方、20nmを超えると、記録パワーマージンが小さくなる傾向がある。第2保護層13の厚さは、好ましくは2nm以上50nm以下の範囲内である。2nm未満であると、記録層へのバリア効果が小さくなる傾向がある。一方、50nmを超えると、記録パワーマージンが小さくなる傾向がある。情報信号層L0以外の情報信号層L1~L3が有する第1保護層12および第2保護層13の構成は、高透過率の実現に加え、a良好なパワーマージンの実現、b記録前後の透過率変化の抑制、c良好なパワーマージンの実現と記録前後の透過率変化の抑制との両立の観点から選択することが好ましい。以下、a良好なパワーマージンの実現、b記録前後の透過率変化の抑制、c良好なパワーマージンの実現と記録前後の透過率変化の抑制との両立の観点から、第1保護層12および第2保護層13の構成について順次説明する。a良好なパワーマージンの実現良好なパワーマージンを実現する観点からすると、第1保護層12および第2保護層13の少なくとも一方が、複合酸化物として、Si酸化物、In酸化物、およびZr酸化物の3元系酸化物SiO2-In2O3-ZrO2:以下SIZという。またはIn酸化物、Ga酸化物、およびZn酸化物の3元系酸化物In2O3-Ga2O3-ZnO:以下IGZOという。を主成分として含んでいることが好ましい。なお、第1保護層12および第2保護層13の材料としては同一の材料または組成比を採用することが可能であるが、この例に限定されず第1保護層12および第2保護層13として異なる材料または組成比を採用するようにしてもよい。例えば、第1保護層および第2保護層の両方がSIZまたはIGZOを主成分として含むことも可能であるが、この例に限定されず第1保護層および第2保護層の一方がSIZを主成分として含み、他方がIGZOを主成分として含むようにしてもよい。第1保護層12および第2保護層13の少なくとも一方の層がSIZまたはIGZOを主成分として含む場合、無機記録層11としてWCPOを主成分として含むものを採用することが好ましく、WCPOにさらにZn酸化物を加えたWZCPOを主成分として含むものを採用することがより好ましい。無機記録層11がWCPOまたはWZCPOを主成分とする場合には、無機記録層11がWCPOまたはWZCPO以外のPdO系材料を主成分とする場合に比してより良好なパワーマージンを得ることができる。無機記録層11がWZCPOを主成分とする場合には、光情報記録媒体10を低廉化することができるという利点をさらに得ることができる。これは、WCPOにZn酸化物をさらに含有させることで、WCPOを薄めることができるので、貴金属材料であるPdの含有量を減らすことができるからである。光照射面Cから最も奥側となる情報信号層L0以外の情報信号層L1~L3のうちの少なくとも1層が、第1保護層12および第2保護層13の少なくとも一方の層がSIZまたはIGZOを主成分とする構成を採用していることが好ましく、第1保護層12および第2保護層13の両方の層がSIZまたはIGZOを主成分とする構成を採用していることがより好ましい。このような構成を採用することで透過率を高く維持することができ、情報信号層L0に到達するレーザ光の光量を高くすることができる。情報信号層L0に到達するレーザ光の光量を増加させる観点からすると、光照射面Cから最も奥側となる情報信号層L0以外の情報信号層L1~L3の全てが、第1保護層12および第2保護層13の少なくとも一方の層がSIZまたはIGZOを主成分とする構成を採用していることが好ましく、第1保護層12および第2保護層13の両方の層がSIZまたはIGZOを主成分とする構成を採用していることがより好ましい。光照射面Cから最も近い情報信号層L3の透過率を高く維持する観点からすると、情報信号層L3が有する第1保護層12および第2保護層13の少なくとも一方の層が、消衰係数が小さいSIZまたはIGZOを主成分とすることが好ましく、それらの両層がSIZまたはIGZOを主成分とすることがより好ましい。情報信号層L1~L3のうちで光照射面Cから最も近い情報信号層L3の透過率を最も高くする理由は、一般的に透過率とトレードオフとなる記録感度とのバランス化で、情報信号層L3の層単体で高透過率かつ低記録感度とし、一方光照射面Cから遠い情報信号層Lほど透過率を低くして層単体で高感度とするような組み合わせにより構成された多層層媒体は、透過率と感度の組み合わせにより多層媒体としてみた各層の記録感度がほぼ一定とすることができるからである。なお、SIZ、IGZOの消衰係数kは、0.00である。第1保護層12および第2保護層13のいずれか一方がSIZまたはIGZOを主成分として含むことで、良好なパワーマージンを得ることができるが、さらに良好なパワーマージンを得る観点からすると、第1保護層12および第2保護層13の両方がSIZまたはIGZOを主成分として含んでいることが好ましい。第1保護層12および第2保護層13のいずれか一方がSIZまたはIGZOを主成分とする構成を採用する場合、無機記録層11の下側面に設けられる第1の保護層12がSIZまたはIGZOを主成分とすることが好ましい。無機記録層11の下側面に設けられる第1の保護層12がSIZまたはIGZOを主成分として含むことで、無機記録層11の上側面に設けられる第1の保護層12がSIZまたはIGZOを主成分として含む場合に比して、パワーマージンをより向上することができるからである。第1保護層12および第2保護層13のいずれか一方の層がSIZまたはIGZOを主成分として含む構成とする場合、他方の層が主成分とする材料としては、例えば、誘電体材料または透明導電材料を用いることができ、具体的には、酸化物、窒化物、硫化物、炭化物、フッ化物またはその混合物を用いることができる。酸化物としては、例えば、In、Zn、Sn、Al、Si、Ge、Ti、Ga、Ta、Nb、Hf、Zr、Cr、BiおよびMgからなる群から選ばれる1種以上の元素の酸化物が挙げられる。窒化物としては、例えば、In、Sn、Ge、Cr、Si、Al、Nb、Mo、Ti、Nb、Mo、Ti、W、TaおよびZnからなる群から選ばれる1種以上の元素の窒化物、好ましくはSi、GeおよびTiからなる群から選ばれる1種以上の元素の窒化物が挙げられる。硫化物としては、例えば、Zn硫化物が挙げられる。炭化物としては、例えば、In、Sn、Ge、Cr、Si、Al、Ti、Zr、TaおよびWからなる群より選ばれる1種以上の元素の炭化物、好ましくはSi、Ti、およびWからなる群より選ばれる1種以上の元素の炭化物が挙げられる。フッ化物としては、例えば、Si、Al、Mg、CaおよびLaからなる群より選ばれる1種以上の元素のフッ化物が挙げられる。これらの混合物としては、例えば、ZnS-SiO2、SiO2-Cr2O3-ZrO2SCZ、In2O3-SnO2ITO、In2O3-CeO2ICO、In2O3-Ga2O3IGO、Sn2O3-Ta2O5TTO、TiO2-SiO2などが挙げられる。b記録前後の透過率変化の抑制第1保護層12および第2保護層13の少なくとも一方が、0.05以上0.6以下の消衰係数を有する層であることが好ましい。消衰係数kが0.05未満であると、情報信号層Lの記録前後の透過率変化が大きくなる傾向がある。一方、消衰係数kが0.6を超えると、情報信号層Lの透過率が低下し、情報信号層L1~L3として十分な透過率が得られなくなる傾向がある。なお、第1保護層12および第2保護層13の消衰係数としては同一の消衰係数を採用することも可能であるが、この例に限定されず第1保護層12および第2保護層13として異なる消衰係数を採用するようにしてもよい。第1保護層12および第2保護層13の少なくとも一方の層が0.05以上0.6以下の消衰係数を有する層である場合、無機記録層11としてWPO、好ましくはWCPO、より好ましくはWZCPOを主成分として含むものが採用される。このような組合せにより、記録前後の透過率変化を低く抑えることができる。なお、無機記録層11としてWCPOを主成分として含むものを採用した場合には、透過率変化の抑制に加え、パワーマージンの向上という利点がさらに得られる。無機記録層11としてWZCPOを主成分として含むものを採用した場合には、透過率変化の抑制、およびパワーマージンの向上に加え、光情報記録媒体10の低廉化という利点がさらに得られる。また、透過率変化の抑制の観点から、無機記録層11としてWZPOを主成分として含むものを採用するようにしてもよい。光照射面Cから最も奥側となる情報信号層L0以外の情報信号層L1~L3のうちの少なくとも1層が、第1保護層12および第2保護層13の少なくとも一方の層が0.05以上0.6以下の消衰係数を有する構成を採用していることが好ましく、第1保護層12および第2保護層13の両方の層が0.05以上0.6以下の消衰係数を有する構成を採用していることがより好ましい。消衰係数kが0.05未満であると、情報信号層L0に到達するレーザ光の光量が情報信号の記録前後において大きく変化する傾向がある。消衰係数kが0.6を超えると、情報信号層L0に到達するレーザ光の光量が減少し、十分な光量のレーザ光が情報信号層L0に到達しなくなる傾向がある。情報信号の記録前後における、情報信号層L0に到達するレーザ光の光量変化を抑制する観点からすると、光照射面Cから最も奥側となる情報信号層L0以外の情報信号層L1~L3の全てが、第1保護層12および第2保護層13の少なくとも一方の層が0.05以上0.6以下の消衰係数を有する構成を採用していることが好ましく、第1保護層12および第2保護層13の両方の層が0.05以上0.6以下の消衰係数を有する構成を採用していることがより好ましい。第1保護層12および第2保護層13のいずれか一方が0.05以上0.6以下の消衰係数を有することで、記録前後の透過率変化を抑制することができるが、さらに記録前後の透過率変化を抑制する観点からすると、第1保護層12および第2保護層13の両方が0.05以上0.6以下の消衰係数を有することが好ましい。第1保護層12および第2保護層13のいずれか一方が0.05以上0.6以下の消衰係数を有する構成を採用する場合、無機記録層11の下側面に設けられる第1の保護層12が0.05以上0.6以下の消衰係数を有することが好ましい。無機記録層11の下側面に設けられる第1の保護層12が0.05以上0.6以下の消衰係数を有することで、無機記録層11の上側面に設けられる第1の保護層12が0.05以上0.6以下の消衰係数を有する場合に比して、記録前後の透過率変化をより抑制することができるからである。第1保護層12および第2保護層13のいずれか一方の層が0.05以上0.6以下の消衰係数を有する場合、他方の層が0以上0.6以下の消衰係数を有することが好ましい。他方の層の消衰係数を0.6以下にすることで、情報信号層Lの透過率を向上することができるからである。0.05以上0.6以下の消衰係数を有する第1保護層12および第2保護層の材料としては、例えば、In酸化物およびSn酸化物の混合物、窒化ケイ素を用いることができる。ここで、窒化ケイ素は、窒素が非化学量論的組成を有するもの不完全窒化物であり、具体的にはSiNxx<1.0で表される。0以上0.6以下の消衰係数を有する第1保護層12および第2保護層13の材料としては、例えば、誘電体材料または透明導電材料を用いることができ、具体的には、酸化物、窒化物、硫化物、炭化物、フッ化物またはその混合物を用いることができる。酸化物としては、例えば、In、Zn、Sn、Al、Si、Ge、Ti、Ga、Ta、Nb、Hf、Zr、Cr、BiおよびMgからなる群から選ばれる1種以上の元素の酸化物が挙げられる。窒化物としては、例えば、In、Sn、Ge、Cr、Si、Al、Nb、Mo、Ti、Nb、Mo、Ti、W、TaおよびZnからなる群から選ばれる1種以上の元素の窒化物、好ましくはSi、GeおよびTiからなる群から選ばれる1種以上の元素の窒化物が挙げられる。硫化物としては、例えば、Zn硫化物が挙げられる。炭化物としては、例えば、In、Sn、Ge、Cr、Si、Al、Ti、Zr、TaおよびWからなる群より選ばれる1種以上の元素の炭化物、好ましくはSi、Ti,およびWからなる群より選ばれる1種以上の元素の炭化物が挙げられる。フッ化物としては、例えば、Si、Al、Mg、CaおよびLaからなる群より選ばれる1種以上の元素のフッ化物が挙げられる。これらの混合物としては、例えば、ZnS-SiO2、SiO2-In2O3-ZrO2SIZ、SiO2-Cr2O3-ZrO2SCZ、In2O3-SnO2ITO、In2O3-CeO2ICO、In2O3-Ga2O3IGO、In2O3-Ga2O3-ZnOIGZO、Sn2O3-Ta2O5TTO、TiO2-SiO2などが挙げられる。c良好なパワーマージンの実現と記録前後の透過率変化の抑制との両立第1保護層12および第2保護層13の少なくとも一方が、SIZまたはIGZOを主成分とする層であり、他方が、0.05以上0.6以下の消衰係数kを有する層であることが好ましい。これにより、好なパワーマージンの実現と記録前後の透過率変化の抑制とを両立することができる。光照射面Cに2番目に近い情報信号層L2では、第1保護層12および第2保護層13の少なくとも一方がSIZまたはIGZOを主成分とする層であり、他方が0.05以上0.6以下の消衰係数kを有する層であることが好ましい。これにより、光照射面Cに2番目に近い情報信号層L2において、好なパワーマージンの実現と記録前後の透過率変化の抑制とを両立することができる。情報信号層L0~L3としては、以下の構成を有するものを組み合わせて用いることが好ましい。高感度が求められるx1やx2が小さい組成比となる最奥層に近いL1層は、Pd、Cuが多くなりやすいために記録後透過率変動が大きくなりやすいく、そのため消衰係数が0.05以上の第1保護層12と第2保護層13を用い、透過率変動を抑制することが好ましい。また高透過率が求められるx1やx2が大きい組成比となるL3層は、記録後透過率変化は小さいがパワーマージンが狭くなりやすいので、第1保護層12や第2保護層13にSIZやIGZOを用い、パワーマージンの確保をすることが好ましい。またL2層は、L1層とL3の層の組み合わせを用い、これらにより、記録層の材料や求められる感度や透過率が異なっても、パワーマージンや透過率変動抑制の各層の特性の均等化ができる。情報信号層L0第1保護層12:ITO無機記録層11:WCPO0.4≦x1≦0.6、好ましくはWZCPO0.4≦x2≦0.6第2保護層13:ITO情報信号層L1第1保護層12:消衰係数kが0.05以上0.6以下の範囲内の材料、好ましくはITO無機記録層11:WCPO0.5≦x1≦0.9、好ましくはWZCPO0.5≦x2≦0.9第2保護層13:消衰係数kが0.05以上0.6以下の範囲内の材料、好ましくはITO情報信号層L2第1保護層12:消衰係数kが0.05以上0.6以下の範囲内の材料、好ましくはITO無機記録層11:WCPO0.8≦x1≦1.2、好ましくはWZCPO0.8≦x2≦1.2第2保護層13:SIZまたはIGZO情報信号層L3第1保護層12:SIZまたはIGZO無機記録層11:WCPO0.8≦x1≦1.2、好ましくはWZCPO0.8≦x2≦1.2第2保護層13:SIZまたはIGZO中間層中間層S1~S3はL0とL1、L2、L3とを物理的及び光学的に十分な距離をもって離間させる役割を果たし、その表面には凹凸面が設けられており、同心円若しくは螺旋状のグルーブイングルーブGinおよびオングルーブGonを形成している。中間層S1~S3の厚みとしては9μm~50μmに設定することが好ましく、例えば、S1は15μm、S2は20μm、S3は10μmとされる。中間層S1~S3の材料としては特に限定されるものではないが、紫外線硬化性アクリル樹脂を用いることが好ましく、また中間層S1~S3は奥層へのデータの記録再生のためのレーザ光の光路となることから、十分に高い光透過性を有していることが好ましい。光透過層光透過層2は、例えば、紫外線硬化樹脂などの感光性樹脂を硬化してなる樹脂層である。この樹脂層の材料としては、例えば、紫外線硬化型のアクリル系樹脂が挙げられる。また、円環形状を有する光透過性シートと、この光透過性シートを基板1に対して貼り合わせるための接着層とから光透過層2を構成するようにしてもよい。光透過性シートは、記録および再生に用いられるレーザ光に対して、吸収能が低い材料からなることが好ましく、具体的には透過率90パーセント以上の材料からなることが好ましい。光透過性シートの材料としては、例えば、ポリカーボネート樹脂材料、ポリオレフィン系樹脂例えばゼオネックス登録商標などを用いることができる。接着層の材料としては、例えば、紫外線硬化樹脂、感圧性粘着剤PSA:PressureSensitiveAdhesiveなどを用いることができる。光透過層2の厚さは、好ましくは10μm以上177μm以下の範囲内から選ばれ、例えば4層媒体の場合には53.5μmに選ばれる。このような薄い光透過層2と、例えば0.85程度の高NA化された対物レンズとを組み合わせることによって、高密度記録を実現することができる。ハードコート層ハードコート層3は、光照射面Cに耐擦傷性などを付与するためのものである。ハードコート層3の材料としては、例えば、アクリル系樹脂、シリコーン系樹脂、フッ素系樹脂、有機無機ハイブリッド系樹脂などを用いることができる。バリア層バリア層4は、成膜工程において基板1の裏面からの脱ガス水分放出を抑制するものである。また、バリア層4は、基板1の裏面における水分の吸収を抑制する防湿層としても機能する。バリア層4を構成する材料としては、基板1の裏面からの脱ガス水分放出を抑制することができるものであればよく特に限定されるものではないが、例示するならば、ガス透過性が低い誘電体を用いることができる。このような誘電体としては、例えば、SiN、SiO2、TiN、AlN、ZnS-SiO2などを用いることができる。バリア層4の厚さは、5nm以上40nm以下に設定することが好ましい。5nm未満であると、基板裏面からの脱ガスを抑制するバリア機能が低下する傾向がる。一方、40nmを超えると、脱ガスを抑制するバリア機能がそれ以下の厚さの場合と殆ど変わらず、また、生産性の低下を招く傾向があるからである。バリア層4の水分透過率は、5×105gcm2day以下であることが好ましい。上述の構成を有する光情報記録媒体10では、無機記録層11にレーザ光が照射されると、Pd酸化物がレーザ光により加熱され、分解して酸素を放出し、レーザ光が照射された部分に気泡が生成される。これにより、情報信号の不可逆的な記録を行うことができる。[光情報記録媒体の製造方法]次に、本技術の一実施形態に係る光情報記録媒体の製造方法の一例について説明する。基板の成形工程まず、一主面に凹凸面が形成された基板1を成形する。基板1の成形の方法としては、例えば、射出成形インジェクション法、フォトポリマー法2P法:PhotoPolymerizationなどを用いることができる。情報信号層の形成工次に、例えばスパッタリング法により、基板1上に、第1保護層12、無機記録層11、第2保護層13を順次積層することにより、情報信号層L0を形成する。以下に、第1保護層12、無機記録層11、および第2保護層13の形成工程について具体的に説明する。第1保護層の成膜工程まず、基板1を、第1保護層形成用のターゲットが備えられた真空チャンバー内に搬送し、真空チャンバー内を所定の圧力になるまで真空引きする。その後、真空チャンバー内にArガスやO2ガスなどのプロセスガスを導入しながら、ターゲットをスパッタリングして、基板1上に第1保護層12を成膜する。スパッタリング法としては、例えば高周波RFスパッタリング法、直流DCスパッタリング法を用いることができるが、特に直流スパッタリング法が好ましい。直流スパッタ法は高周波スパッタ法に比して成膜レートが高いため、生産性を向上することができるからである。無機記録層の成膜工程次に、基板1を、無機記録層成膜用のターゲットが備えられた真空チャンバー内に搬送し、真空チャンバー内を所定の圧力になるまで真空引きする。その後、真空チャンバー内にArガスやO2ガスなどのプロセスガスを導入しながら、ターゲットをスパッタリングして、第1保護層11上に無機記録層12を成膜する。第2保護層の成膜工程次に、基板1を、第2保護層形成用のターゲットが備えられた真空チャンバー内に搬送し、真空チャンバー内を所定の圧力になるまで真空引きする。その後、真空チャンバー内にArガスやO2ガスなどのプロセスガスを導入しながら、ターゲットをスパッタリングして、無機記録層12上に第2保護層13を成膜する。スパッタリング法としては、例えば高周波RFスパッタリング法、直流DCスパッタリング法を用いることができるが、特に直流スパッタリング法が好ましい。直流スパッタ法は高周波スパッタ法に比して成膜レートが高いため、生産性を向上することができるからである。以上により、基板1上に情報信号層L0が形成される。中間層の形成工程次に、例えばスピンコート法により紫外線硬化樹脂を情報信号層L0上に均一に塗布する。その後、情報信号層L0上に均一に塗布された紫外線硬化樹脂に対してスタンパの凹凸パターンを押し当て、紫外線を紫外線硬化樹脂に対して照射して硬化させた後、スタンパを剥離する。これらにより、スタンパの凹凸パターンが紫外線硬化樹脂に転写され、例えばイングルーブGinおよびオングルーブGonが設けられた中間層S1が情報信号層L0上に形成される。ここで、無機記録層成膜用のターゲット、第1保護層形成用ターゲット、および第2保護層形成用ターゲットについて説明する。無機記録層成膜用のターゲット無機記録層成膜用のターゲットは、W、Cu、Pdを主成分としたWCP金属ターゲットでもよいし、W酸化物、Cu酸化物、Pd酸化物を主成分としたWCPO酸化物ターゲットでも良く、生産性を考慮すると、成膜レートが比較的速くできるDCスパッタリングが可能なW、Cu、Pdを主成分とした金属ターゲットを用いることが好ましい。ターゲットに含まれるW、Pd、およびCuの割合が、好ましくは0.17≦x1、より好ましくは0.37≦x1、さらに好ましくは0.37≦x1≦1.26、最も好ましくは0.56≦x1≦1.26の関係を満たしている。なお、x1は、上述したように、x1=a/b0.8cにより定義される変数である。無機記録層成膜用のターゲットは、W、Cu、Pd、Znを主成分としたWZCP金属ターゲットでもよいし、W酸化物、Cu酸化物、Pd酸化物、Zn酸化物を主成分としたWZCPO酸化物ターゲットでも良く、また金属と酸化物のWZCPO混合ターゲットでもよい。生産性を考慮すると、成膜レートが比較的速くできるDCスパッタリングが可能なW、Cu、Pd、Znを主成分とした金属ターゲットを用いることが好ましい。ターゲットに含まれるW、Pd、CuおよびZnの割合が、好ましくは0.17≦x2、より好ましくは0.37≦x2、さらに好ましくは0.37≦x2≦1.26、最も好ましくは0.56≦x2≦1.26の関係を満たしている。なお、変数x2は、上述したように、x2=0.1da/b0.8cにより定義される変数である。無機記録層成膜用のターゲットのWCP、WCPOおよびWZCPO、WZCPOとしては、無機記録層11と同様の組成を有するものが好ましい。第1保護層形成用ターゲット、第2保護層形成用ターゲットパワーマージン向上の観点からすると、第1保護層形成用のターゲット、および第2保護層形成用のターゲットの少なくとも一方が、SIZまたはIGZOを主成分として含んでいることが好ましく、両ターゲットがSIZまたはIGZOを含んでいることがより好ましい。第1保護層形成用のターゲット、および第2保護層形成用のターゲットのうちの一方がSIZまたはIGZOを主成分として含む場合、第1保護層形成用のターゲットがSIZまたはIGZOを主成分として含むことが好ましい。無機記録層11の下側面に設けられる第1の保護層12がSIZまたはIGZOを主成分として含むことで、無機記録層11の上側面に設けられる第1の保護層12がSIZまたはIGZOを主成分として含む場合に比して、パワーマージンをより向上することができるからである。記録前後における透過率変化の抑制の観点からすると、第1保護層形成用のターゲット、および第2保護層形成用のターゲットの少なくとも一方が、0.05以上0.6以下の範囲内の消衰係数を有する材料からなることが好ましく、両ターゲットが、0.05以上0.6以下の範囲内の消衰係数を有する材料からなることがより好ましい。第1保護層形成用のターゲット、および第2保護層形成用のターゲットのうちの一方が0.05以上0.6以下の範囲内の消衰係数を有する材料からなる場合、第1保護層形成用のターゲットが0.05以上0.6以下の範囲内の消衰係数を有する材料からなることが好ましい。無機記録層11の下側面に設けられる第1の保護層12が0.05以上0.6以下の範囲内の消衰係数を有する材料からなることで、無機記録層11の上側面に設けられる第1の保護層12が0.05以上0.6以下の範囲内の消衰係数を有する材料からなる場合に比して、記録前後における透過率変化を抑制することができるからである。良好なパワーマージンの実現と記録前後の透過率変化の抑制との両立の観点からすると、第1保護層形成用のターゲット、および第2保護層形成用のターゲットの一方が、SIZまたはIGZOを主成分として含み、他方が、0.05以上0.6以下の範囲内の消衰係数を有する材料からなることが好ましい。情報信号層および中間層の形成工程次に、上述の情報信号層L0および中間層S1の形成工程と同様にして、中間層S1上に、情報信号層L1、中間層S2、情報信号層L2、中間層S3、情報信号層L3をこの順序で中間層S1上に積層する。この際、成膜条件やターゲット組成などを適宜調整することにより、情報信号層L1~L3を構成する第1保護層12、無機記録層11、および第2保護層13の厚さや組成などを適宜調整するようにしてもよい。また、スピンコート法の条件を適宜調整することにより、中間層S1~S3の厚さを適宜調整するようにしてもよい。光透過層の形成工程次に、例えばスピンコート法により、紫外線硬化樹脂UVレジンなどの感光性樹脂を情報信号層L3上にスピンコートした後、紫外線などの光を感光性樹脂に照射し、硬化する。これにより、情報信号層L3上に光透過層2が形成される。以上の工程により、目的とする光情報記録媒体が得られる。以下、試験例により本技術を具体的に説明するが、本技術はこの試験例のみに限定されるものではない。以下では、多層の光情報記録媒体の情報信号層を、基板側からレーザ光照射面側に向かって順にL0層、L1層、L2層、と称する。以下の試験例において第1保護層および第2保護層の消衰係数は以下のようにして測定したものである。シリコンウエハ上に第1保護層若しくは第2保護層を約100nm積層させたサンプルを作製し、それを分光エリプソメータ大塚電子株製、製品名:FE-5000にて媒体の記録波長である405nmでの消衰係数を測定した。試験例について以下の順序で説明する。1.第1保護層および第2保護層の材料2.WZCPO以外のPdO材料3.SIZ層の形成位置4.無機記録層の組成5.2層の光情報記録媒体の透過率範囲6.4層の光情報記録媒体の透過率範囲<1.第1保護層および第2保護層の材料>試験例1-1まず、射出成形により、厚さ1.1mmのポリカーボネート基板を成形した。なお、このポリカーボネート基板上には、グルーブを有する凹凸面を形成した。次に、ポリカーボネート基板上に第1保護層下側、無機記録層、第2保護層上側を順次積層することにより、L0層を形成した。L0層の各層の材料、厚さおよび成膜方法は以下のようにした。第1保護層下側材料:ITOSnO2:In2O3=10:90質量厚さ:10nm成膜方法:DCスパッタリング法無機記録層材料:WZCPOCu:Zn:Pd:W=30.0:30.0:30.0:10.0原子比率原子厚さ:30nm成膜方法:DCスパッタリング法O2リアクティブスパッタ第2保護層上側材料:ITOSnO2:In2O3=10:90質量厚さ:10nm成膜方法:DCスパッタリング法次に、スピンコート法により紫外線硬化樹脂ソニーケミカルインフォメーションデバイス株式会社製、商品名:SK5500BをL0層上に均一に塗布した。その後、L0層上に均一に塗布された紫外線硬化樹脂に対してスタンパの凹凸パターンを押し当て、紫外線を紫外線硬化樹脂に対して照射して硬化させた後、スタンパを剥離した。これらにより、グルーブを有する、厚さ15.5μmの中間層が形成された。次に、中間層上に第1保護層、無機記録層、第2保護層を順次積層することにより、L2層を形成した。なお、L1層の形成は省略した。L2層の各層の材料、厚さおよび成膜方法は以下のようにした。第1保護層下側材料:SIZSiO2:In2O3:ZrO2=35:30:35mol厚さ:10nm成膜方法:RFスパッタリング法無機記録層材料:WZCPOCu:Zn:Pd:W=35.0:25.0:10.0:30.0原子比率原子成膜方法:DCスパッタリング法O2リアクティブスパッタ厚さ:40nm第2保護層上側材料:SIZSiO2:In2O3:ZrO2=35:30:35mol厚さ:25nm成膜方法:RFスパッタリング法次に、スピンコート法により紫外線硬化樹脂をL2層上に均一に塗布し、紫外線を照射して硬化させたることにより、中間層と同様の硬度を有する、厚さ31.0μmの樹脂層を形成した。次に、スピンコート法により、紫外線硬化樹脂ソニーケミカルインフォメーションデバイス株式会社製、商品名:SK8300をL1層上に均一塗布し、これに紫外線を照射して硬化させることにより、厚さ53.5μmを有する光透過層を形成した。以上により、L0層とL2層とを有する2層の光情報記録媒体を得た。この2層の光情報記録媒体では、L2層と光透過層との間に樹脂層を形成することにより、L2層の状態を擬似的に4層の光情報記録媒体のL2層の状態としている。試験例1-2L2層の第1保護層および第2保護層の材料、厚さおよび成膜方法を以下のようにした以外は試験例1-1と同様にして光情報記録媒体を得た。第1保護層下側材料:SIZSiO2:In2O3:ZrO2=30:40:30mol厚さ:10nm成膜方法:DCスパッタリング法第2保護層上側材料:SIZSiO2:In2O3:ZrO2=30:40:30mol厚さ:25nm成膜方法:DCスパッタリング法試験例1-3L2層の第1保護層および第2保護層の材料、厚さおよび成膜方法を以下のようにした以外は試験例1-1と同様にして光情報記録媒体を得た。第1保護層下側材料:IGZOIn2O3:Ga2O3:ZnO=25:25:50mol厚さ:10nm成膜方法:DCスパッタリング法第2保護層上側材料:IGZOIn2O3:Ga2O3:ZnO=25:25:50mol厚さ:25nm成膜方法:DCスパッタリング法試験例1-4L2層の第1保護層および第2保護層の材料、厚さおよび成膜方法を以下のようにした以外は試験例1-1と同様にして光情報記録媒体を得た。第1保護層下側材料:ITOSnO2:In2O3=10:90質量厚さ:10nm成膜方法:DCスパッタリング法第2保護層上側材料:ITOSnO2:In2O3=10:90質量厚さ:25nm成膜方法:DCスパッタリング法試験例1-5L2層の第1保護層および第2保護層の材料、厚さおよび成膜方法を以下のようにした以外は試験例1-1と同様にして光情報記録媒体を得た。第1保護層下側材料:Si厚さ:10nm成膜方法:DCスパッタリング法N2リアクティブスパッタ第2保護層上側材料:Si厚さ:25nm成膜方法:DCスパッタリング法N2リアクティブスパッタ初期状態のパワーマージン上述のようにして得られた試験例1-1~1-5の光情報記録媒体のL2層の初期状態のパワーマージンを以下のようにして求めた。ディスクテスタパルステック社製、商品名:ODU-1000を用いて、記録波長405nm、記録線速7.69m/sで1層あたり32GB密度の1-7変調データを記録再生して、ランダムシンボルエラーレートSERを求めた。このSERを記録パワーに対し求め、4×103を超える記録パワーの低い側をPwl、高い側をPwhとし、PwlとPwhの中間を最適パワーPwoとしたときに、パワーマージンPMは下記1式から求めた。ここで、SER4×103はエラー補正が破綻しないSERの上限値であり、これを超えると再生データに欠陥が発生して信号品質が著しく悪いと言われている。その結果を図2A~図4Bおよび表1に示す。表1は、試験例1-1~1-5の光情報記録媒体の評価結果を示す。表1から以下のことがわかる。第1保護層および第2保護層の材料としてSIZまたはIGZOを用いることで、パワーマージンを30以上とすることができる。なお、パワーマージンが30以上であると、民生用ドライブの記録パワー最適化の精度や、光情報記録媒体の面内感度ばらつきや、光情報記録媒体の温度や湿度による反りに伴う実記録パワー減少の影響を十分に吸収でき、エラーレートの低い良好な記録ができる。第1保護層および第2保護層の材料としてSIZを用いた場合には、IGZOを用いた場合に比してパワーマージンをより広くすることができる。第1保護層および第2保護層の材料としてSIZまたはIGZOを用いることで、情報信号層の透過率を向上することができる。したがって、光照射面から最も奥側に位置するL0層に到達するレーザ光の光量を増加させることができる。SIZに対するIn酸化物の含有量を40mol以上の範囲とすることで、、ターゲットの電気抵抗が小さくなることでDCスパッタリング法により成膜することがでる。したがって、成膜レートを向上し、生産性を向上することができる。以上により、パワーマージンを向上し、かつ、透過率を高く維持するには、無機記録層に隣接させる第1保護層および第2保護層の材料としてSIZおよびIGZOを用いることが好ましく、IGZOを用いることが特に好ましい。また、生産性を向上するためには、SIZに対するIn酸化物の含有量を40mol以上とすることが好ましいが、多すぎるとSIZ薄膜の消衰係数が大きくなることで情報信号層の透過率が低下するので、情報記録層の求められる透過率や生産性に応じてIn酸化物などの割合を選択することが好ましい。<2.WZCPO以外のPdO材料>試験例2まず、射出成形により、厚さ1.1mmのポリカーボネート基板を成形した。なお、このポリカーボネート基板上には、グルーブを有する凹凸面を形成した。次に、ポリカーボネート基板上に第1保護層下側、無機記録層、第2保護層上側を順次積層することにより、L0層を形成した。L0層の各層の材料、厚さおよび成膜方法は以下のようにした。第1保護層下側材料:ITOSnO2:In2O3=10:90質量厚さ:10nm成膜方法:DCスパッタリング法無機記録層材料:In2O3-PdOIn:Pd=50:50原子比率原子成膜方法:DCスパッタリング法O2リアクティブスパッタ厚さ:30nm第2保護層上側材料:ITOSnO2:In2O3=10:90質量厚さ:10nm成膜方法:DCスパッタリング法次に、スピンコート法により紫外線硬化樹脂ソニーケミカルインフォメーションデバイス株式会社製、商品名:SK5500BをL0層上に均一に塗布した。その後、L0層上に均一に塗布された紫外線硬化樹脂に対してスタンパの凹凸パターンを押し当て、紫外線を紫外線硬化樹脂に対して照射して硬化させた後、スタンパを剥離した。これらにより、グルーブを有する、厚さ15.5μmの中間層が形成された。次に、中間層上に第1保護層下側、無機記録層、第2保護層上側を順次積層することにより、L1層を形成した。L1層の各層の材料、厚さおよび成膜方法は以下のようにした。第1保護層下側材料:ITOSnO2:In2O3=10:90質量厚さ:10nm成膜方法:DCスパッタリング法無機記録層材料:In2O3-PdOIn:Pd=70:30原子比率原子成膜方法:DCスパッタリング法O2リアクティブスパッタ厚さ:40nm第2保護層上側材料:ITOSnO2:In2O3=10:90質量厚さ:10nm成膜方法:DCスパッタリング法次に、スピンコート法により紫外線硬化樹脂ソニーケミカルインフォメーションデバイス株式会社製、商品名:SK5500BをL1層上に均一に塗布した。その後、L1層上に均一に塗布された紫外線硬化樹脂に対してスタンパの凹凸パターンを押し当て、紫外線を紫外線硬化樹脂に対して照射して硬化させた後、スタンパを剥離した。これらにより、グルーブを有する、厚さ19.5μmの中間層が形成された。次に、中間層上に第1保護層下側、無機記録層、第2保護層上側を順次積層することにより、L2層を形成した。L2層の各層の材料、厚さおよび成膜方法は以下のようにした。第1保護層下側材料:ITOSnO2:In2O3=10:90質量厚さ:10nm成膜方法:DCスパッタリング法無機記録層材料:In2O3-PdOIn:Pd=70:30原子比率原子成膜方法:DCスパッタリング法O2リアクティブスパッタ厚さ:40nm第2保護層上側材料:SIZSiO2:In2O3:ZrO2=40:30:40mol厚さ:10nm成膜方法:RFスパッタリング法次に、スピンコート法により紫外線硬化樹脂ソニーケミカルインフォメーションデバイス株式会社製、商品名:SK5500BをL2層上に均一に塗布した。その後、L2層上に均一に塗布された紫外線硬化樹脂に対してスタンパの凹凸パターンを押し当て、紫外線を紫外線硬化樹脂に対して照射して硬化させた後、スタンパを剥離した。これらにより、グルーブを有する、厚さ11.5μmの中間層が形成された。次に、中間層上に第1保護層下側、無機記録層、第2保護層上側を順次積層することにより、L3層を形成した。L3層の各層の材料、厚さおよび成膜方法は以下のようにした。第1保護層下側材料:SIZSiO2:In2O3:ZrO2=40:30:40mol厚さ:10nm成膜方法:RFスパッタリング法無機記録層材料:In2O3-PdOIn:Zn:Sn:Pd=70:30原子比率原子成膜方法:DCスパッタリング法O2リアクティブスパッタ厚さ:35nm第2保護層上側材料:SIZSiO2:In2O3:ZrO2=40:30:40mol厚さ:10nm成膜方法:RFスパッタリング法次に、スピンコート法により、紫外線硬化樹脂ソニーケミカルインフォメーションデバイス株式会社製、商品名:SK8300をL3層上に均一塗布し、これに紫外線を照射して硬化させることにより、厚さ53.5μmを有する光透過層を形成した。以上により、目的とする光情報記録媒体を得た。パワーマージン上述のようにして得られた試験例2の光情報記録媒体のL1層~L3層について初期状態のパワーマージンを試験例1-1~1-5と同様にして求めた。その結果を図5に示す。図5から以下のことがわかる。無機記録層にWZCPO以外のPdO系材料用いた場合にも、無機記録層の表面にSIZ層を用いることで、ITO層を用いた場合に比してパワーマージンを広げることができる。ここで、L1層は上下保護層共にITOを用いているのに対し、L2層では第1保護層下側のみITOを第2保護層上側にSIZを、L3層では上下保護層ともSIZを用い、L1、L2、L3の順にパワーマージンが広くなっていることが分かる。よって、SIZが高記録パワーマージンに効果があることが分かる。但し、WZCPO層とSIZ層とを組合せた場合の方が、パワーマージンの改善の度合いが大きい。ここでは、第1保護層および第2保護層としてSIZ層を用いた場合についてのみ示したが、第1保護層および第2保護層としてIGZO層を用いた場合にも同様の効果が得られるものと考えられる。<3.SIZ層の形成位置>試験例3-1試験例1-4と同様にして光情報記録媒体を得た。試験例3-2L2層の第1保護層および第2保護層の材料、厚さおよび成膜方法を以下のようにした以外は試験例3-1と同様にして光情報記録媒体を得た。第1保護層下側材料:SIZSiO2:In2O3:ZrO2=40:30:40mol厚さ:10nm成膜方法:RFスパッタリング法試験例3-3L2層の第1保護層および第2保護層の材料、厚さおよび成膜方法を以下のようにした以外は試験例3-1と同様にして光情報記録媒体を得た。第2保護層上側材料:SIZSiO2:In2O3:ZrO2=40:30:40mol厚さ:25nm成膜方法:RFスパッタリング法試験例3-4試験例1-1と同様にして光情報記録媒体を得た。パワーマージン上述のようにして得られた試験例3-1~3-4の光情報記録媒体のL2層について初期状態のパワーマージンを試験例1-1~1-5と同様にして求めた。その結果を図6に示す。図6から以下のことがわかる。第1保護層および第2保護層の一方の材料としてSIZを用いた場合には、第1保護層および第2保護層の両方の材料としてITOを用いた場合に比してパワーマージンを向上することができる。第1保護層下側の材料としてSIZを用いた場合には、第2保護層上側の材料としてSIZを用いた場合に比して、パワーマージンを向上することができる。第1保護層および第2保護層の両方の材料としてSIZを用いた場合には、第1保護層および第2保護層の一方の材料としてSIZを用いた場合に比してパワーマージンを向上することができる。以上により、良好なパワーマージンを得る観点からすると、第1保護層および第2保護層の一方の材料、特に第1保護層下側の材料としてSIZを用いることが好ましく、第1保護層および第2保護層の両方の材料にSIZを用いることがより好ましい。ここでは、第1保護層および/または第2保護層としてSIZ層を用いた場合についてのみ示したが、第1保護層および第2保護層としてIGZO層を用いた場合にも同様の効果が得られるものと考えられる。<4.無機記録層の組成>試験例4-1~4-15まず、射出成形により、厚さ1.1mmのポリカーボネート基板を成形した。なお、このポリカーボネート基板上には、グルーブを有する凹凸面を形成した。次に、スパッタリング法により、ポリカーボネート基板上に第1保護層、無機記録層、第2保護層を順次積層した。具体的な各層の構成は以下のようにした。第1保護層材料:SIZ、厚さ:10nm無機記録層材料:WZCPO、厚さ:40nm第2保護層材料:SIZ、厚さ:10nm但し、無機記録層のWZCPO中のCu、Zn、Pd、Wそれぞれの原子比率c、d、b、aが表2に示す値となるように、試験例4-1~4-15ごとにターゲット組成を調製した。次に、スピンコート法により、紫外線硬化樹脂ソニーケミカルインフォメーションデバイス株式会社製、商品名:SK8300を第2保護層上に均一塗布し、これに紫外線を照射して硬化させることにより、厚さ100μmを有する光透過層を形成した。以上により、目的とする光情報記録媒体を得た。透過率評価上述のようにして得られた試験例4-1~4-15の光情報記媒体の透過率を、分光高度計日本分光株製、商品名:V-530を用いて、記録波長405nmに対する透過率を測定した。その結果を表2に示す。次に、測定した透過率と原子比率c、d、b、aとを用いて、比較的消衰係数の小さいW酸化物とZn酸化物の各割合の和を分子に、比較的消衰係数の大きいPd酸化物とCu酸化物の各割合の和を分母と置き、決定係数R2乗が最も大きくなるように各割合に係数を掛けて各係数を決定し、近似直線を求めた。その結果を図7Aに示す。図7Aにおいて、横軸は変数x=0.1da/b0.8cを示し、縦軸は透過率を示す。図7Aに示すように、近似直線は、y=25.642x45441により表される。ここで、yは透過率[]を示し、xは、0.1da/b0.8cを示す。最適記録パワー評価ディスクテスタパルステック社製、商品名:ODU-1000を用いて、記録波長405nm、記録線速7.69m/sで1層あたり32GB密度の1-7変調データを記録再生して、i-MLSE値が最小となる記録パワーを求め、この記録パワーを最適記録パワーPwoとした。その結果を図7Bに示す。表2は、試験例4-1~4-15の無機記録層の組成比と透過率とを示す。図8は、試験例4-1~4-13の無機記録層の組成比を示すグラフである。図7Aに示した近似直線yから以下のことがわかる。透過率を50以上とするためには、変数xを0.17以上とすることが好ましい。透過率を55以上とするためには、変数xを0.37以上とすることが好ましい。透過率を60以上とするためには、変数xを0.56以上とすることが好ましい。透過率を78以下とするためには、変数xを1.26以下とすることが好ましい。なお、多層の光情報記録媒体では、L1層以上の情報信号層L1層、L2層、L3層、の透過率を55以上とすることが好ましい。透過率55以上が好ましい理由については、後述する。なお、WZCPO以外の記録膜組成ZnS-SiO2-Sb-SnやTePdOなどを用いた2層ディスクではL0層の反射率を高くできることを考慮すると、L1層の透過率を50以上とすることが好ましい。図7Bに示した近似直線から以下のことがわかる。最適記録パワーPwoを20mW以下とするためには、透過率を78以下とすることが好ましいことがわかる。ここで、最適記録パワーPwo:20mWは、民生用のドライブ装置の最適記録パワーPwoの上限値である。この上限値を超えると、記録パワー不足となり、しいては信号品質の悪化となる。<5.2層の光情報記録媒体の透過率範囲>試験例5-1~5-12まず、射出成形により、厚さ1.1mmのポリカーボネート基板を成形した。なお、このポリカーボネート基板上には、グルーブを有する凹凸面を形成した。次に、スパッタリング法により、ポリカーボネート基板上に第1保護層、無機記録層、第2保護層を順次積層することにより、L0層を作製した。ここで、L0層は、2層の光情報記録媒体用のL0層とした。具体的な各層の構成は以下のようにした。第1保護層材料:ITO、厚さ:10nm無機記録層材料:WZCPO、厚さ:26nm~30nm組成比:a=10、b=30、c=30、d=30とした。第2保護層材料:TaN、厚さ:6nm~16nm但し、無機記録層および第2保護層の厚さが表3に示す値となるように、試験例5-1~5-12ごとに成膜条件を調製した。次に、スピンコート法により、紫外線硬化樹脂ソニーケミカルインフォメーションデバイス株式会社製、商品名:SK8300を第2保護層上に均一塗布し、これに紫外線を照射して硬化させることにより、厚さ100μmを有する光透過層を形成した。以上により、L0層のみを有する光情報記録媒体を得た。i-MLSE評価上述のようにして得られた試験例5-1~5-12の光情報記録媒体のi-MLSEを以下のようにして求めた。ディスクテスタパルステック社製、商品名:ODU-1000を用いて、NA=0.85、記録波長405nm、記録線速7.69m/sで1層あたり32GB密度の1-7変調データを記録再生して、i-MLSE値を求めた。反射率評価上述のようにして得られた試験例5-1~5-12の光情報記録媒体の反射率をディスクテスタパルステック社製、商品名:ODU-1000を用いて、NA=0.85、記録波長405nmで測定した。なお、2層の光情報記録媒体のL0層のみを用いて作製された単層の光情報記録媒体の反射率を、L0層単独の反射率と称する表3は、試験例5-1~5-12の光情報記録媒体のi-MLSEおよび反射率の測定結果を示す。図9Aは、上述のようにして求めたi-MLSEと反射率との関係を示すグラフである。図9Aから、L0層のi-MLSE値を11以下にするためには、L0層の反射率を14以下にする必要があることがわかる。ここで、i-MLSE値11は、民生用のドライブ装置によりエラー訂正可能な上限値である。反射率を向上させるには、上記膜厚よりも第1保護層、無機記録層、第2保護層いずれか若しくは組み合わせで各々を薄くする方向であったが、いずれも薄くさせるとi-MLSE値が悪化した。これは、無機記録層の蓄熱や放熱が変わり結果、記録時の泡の形成が不適切になるために悪化したと推測される。試験例5-13~5-24上述のようにして求めたL0層単独の反射率14を前提として、2層の光情報記録媒体のL1層の透過率に対するL0層の反射率を計算により求めた。その結果を表4および図9Bに示す。ここで、L1層の透過率をTとすると、L0層の反射率Rは下記1式を用い計算した。R=14L0層単独の反射率×T21表4は、試験例5-13~5-24の光情報記録媒体のL0層単独の反射率、L1層の透過率およびL0層の反射率を示す。図9Bから、2層の光情報記録媒体のL1層の反射率を4以上にするためには、L1層の透過率は55以上とする必要があることがわかる。ここで、L1層の反射率4は、民生用の2層対応ドライブ装置を用いて情報信号を再生するために必要な反射率の下限値である。<6.4層の光情報記録媒体の透過率範囲>試験例6-1~6-94層の光情報記録媒体のL1層のみの透過率を変化させたときのL0層のi-MLSEを測定した。その結果を表5および図9Cに示す。ここで、L1の記録特性は今回の目的ではないので、L1層の透過率の調整は下記の条件の通り無機記録層の厚さの調整とした。L1層の具体的な膜構成は下記のとおりである。第1保護層材料:ITO、厚さ:7nm無機記録層材料:WZCPO、厚さ:2nm~130nm組成比:a=25、b=10、c=40、d=25第2保護層材料:ITO、厚さ:10nmL0層の具体的な膜構成は下記のとおりである。第1保護層材料:ITO、厚さ:8nm無機記録層材料:WZCPO、厚さ:30nm組成比:a=10、b=30、c=30、d=30第2保護層材料:TaN、厚さ:10nm表5は、試験例6-1~6-9の光情報記録媒体のL1層の透過率およびL0層のi-MLSE値を示す。図9Cから、L0層のi-MLSE値を11以下とするためには、L1層の透過率を55以上とする必要があることがわかる。ここで、i-MLSE値11は、民生用のドライブ装置によりエラー訂正可能な上限値である。L1層の透過率が低い場合には、L0層の信号量が低下するため、再生するに十分なS/Nが得られないからであると考えられる。よって、L1の透過率は高い方がL0層の信号特性は良くなる。以上により、2層や4層などの多層の光情報記録媒体では、L1層以上の情報信号層L1層、L2層、L3層、の透過率は、55以上とすることが好ましいことがわかる。試験例7-1L2層の代わりにL1層として、L1層の無機記録層、第1保護層および第2保護層の構成を以下のようにした以外は試験例1-1と同様にして情報記録媒体を得た。無機記録層材料:WZCPOW:Pd:Cu:Zn=25:10:40:d=25厚さ:40nm第1保護層下側材料:SIZSiO2:In2O3:ZrO2=40:30:40mol消衰係数k:000厚さ:7nm第2保護層上側材料:SIZSiO2:In2O3:ZrO2=40:30:40mol消衰係数k:0.00厚さ:8nm試験例7-2L1層の第2保護層の構成を以下のようにした以外は試験例7-1と同様にして情報記録媒体を得た。第2保護層上側材料:ITOSnO2:In2O3=10:90質量消衰係数k:0.07厚さ:8nm試験例7-3L1層の第1保護層の構成を以下のようにした以外は試験例7-1と同様にして情報記録媒体を得た。第1保護層下側材料:ITOSnO2:In2O3=10:90質量消衰係数k:0.07厚さ:7nm試験例7-4L1層の第1保護層および第2保護層の構成を以下のようにした以外は試験例7-1と同様にして情報記録媒体を得た。第1保護層下側材料:ITOSnO2:In2O3=10:90質量消衰係数k:0.07厚さ:7nm第2保護層上側材料:ITOSnO2:In2O3=10:90質量消衰係数k:0.07厚さ:8nm試験例7-5L1層の第1保護層および第2保護層の構成を以下のようにした以外は試験例7-1と同様にして情報記録媒体を得た。第1保護層下側材料:SiN不完全窒化物消衰係数k:0.28厚さ:7nm第2保護層上側材料:SiN不完全窒化物消衰係数k:0.28厚さ:8nm試験例7-6L1層の無機記録層の構成を以下のようにした以外は試験例7-4と同様にして情報記録媒体を得た。材料:In2O3-PdOIn:Pd=70:30原子比率原子成膜方法:DCスパッタリング法O2リアクティブスパッタ厚さ:40nm記録前後の透過率変化率上述のようにして得られた試験例7-1~7-6の光情報記録媒体のL1層の透過率変化率を以下のようにして求めた。L1未記録時のL0反射率をR、L1記録時のL0反射率をR ́、L1未記録時のL1透過率をT、L1記録時のL1透過率をTとすると、記録前後の透過率変化率αは、前記1式とから下記2式で表すことができる。α=T ́/T-1=R ́/R12-12その結果を表6および図10に示す。表6および図10は、試験例7-1~7-6の光情報記録媒体の記録前後の透過率変化率の評価結果を示す。表6および図10から以下のことがわかる。第1保護層および第2保護層の一方の材料としてITOk=0.07を用いた場合には、第1保護層および第2保護層の両方の材料としてSIZk=0.00を用いた場合に比して記録前後の透過率変化を抑制することができる。第1保護層下側の材料としてITOk=0.07を用いた場合には、第2保護層上側の材料としてITOk=0.07を用いた場合に比して記録前後の透過率変化を抑制することができる。第1保護層および第2保護層の両方の材料としてITOk=0.07を用いた場合には、第1保護層および第2保護層の一方の材料としてITOk=0.07を用いた場合に比して記録前後の透過率変化を抑制することができる。さらに第1保護層および第2保護層の両方の材料としてSiNk=0.28を用いた場合には、第1保護層および第2保護層の両方の材料としてITOk=0.07を用いた場合に比して記録前後の透過率変化をさらに抑制することができる。以上により、記録前後の透過率変化を抑制する観点からすると、第1保護層および第2保護層の一方の材料、特に第1保護層下側の材料として消衰係数kが0.05以上の材料例えばITO、SiNを用いることが好ましく、第1保護層および第2保護層の両方の材料として消衰係数kが0.05以上の材料例えばITOを用いることが、保存信頼性の観点より好ましい。ここで、透過率変化率の好ましい範囲として、α=3以下とした。4層媒体の場合には、最奥層以外の透過情報信号層が3層あり、トータルでL0層への影響を10以下とすると、各層3以下でなくてはならない。L0層への透過率の影響が10以上となると、最奥層以外の上の情報信号層が全て記録されている部分と記録されていな部分でのL0層の実効記録パワーが大きく異なり、最適な記録状態から大きくずれることで信号悪化となるからである。試験例8-1~8-7第1保護層および第2保護層の消衰係数の値k=0~2を変化させて、情報信号の記録前後における透過率差をシミュレーションにより求めた。なお、記録層の材料としてはWZCPOを想定し、シミュレーションとしては多重干渉法を用いた。表7は、情報信号の記録前におけるシミュレーションの設定条件を示す。表8は、情報信号の記録後におけるシミュレーションの設定条件を示す。なお、記録後には記録層に酸素の空孔が生成されることを考慮して、情報信号の記録前後で記録層の消衰係数kおよび屈折率nの値を仮定し、消衰係数kのみ変化させた。なお、その他の記録前の記録層や、第1保護層および第2保護層、中間層、PSAPressureSensitiveAdhesiveの消衰係数kおよび屈折率nは実測値である。表9および図11は、シミュレーションの結果を示す。表9および図11から以下のことがわかる。消衰係数が大きくなるに従って、情報信号の記録前後における透過率差が減少する傾向がある。なお、表9および図11に示す透過率差の値シミュレーション値と、表6および図10に示した透過率差の値実験値との間に違いがあるのは、シミュレーションではランドおよびグルーブの存在、および記録マークの大きさを考慮していないことと、実際には記録時に記録層の膨張もあるが、光学シミュレーションでは考慮していないためである。この結果からは、WPO記録層に隣接する保護層の消衰係数が大きくなるほど、記録前後での情報信号層の透過率変動が小さくなることがよく分かる。また、WPOW酸化物とPd酸化物の混合物主体の記録層では、記録時の酸素空孔の割合を面積比30としたが、IPOIn酸化物とPd酸化物の混合物主体の記録層では、記録時の酸素空孔がWPOよりも大きくなることから、記録前後の透過率変化がより大きくなるので、透過率変動抑制の観点からは、WPO材料、好ましくはWZCPOを記録層に用いることが好ましい。試験例9-1~9-11第1保護層および第2保護層の消衰係数の値k=0~1を変化させて、透過率をシミュレーションにより求めた。なお、シミュレーションとしては多重干渉法を用いた。表10は、シミュレーションの設定条件を示す。表11および図12は、シミュレーションの結果を示す。表11および図12から以下のことがわかる。第1保護層および第2保護層の消衰係数の値を0.6以下にすることにより、透過率を55以上にできることがわかる。つまり、最奥層以外の情報信号層に求められる特性は、1記録前後での透過率変動の抑制と、2高透過率、であるが、1に対しては保護層の消衰係数が大きい方が好ましく、一方2に対しては保護層の消衰係数は小さい方がよいことが分かった。特に多層媒体になった場合には、その好ましい消衰係数の範囲は、0.05以上0.6以下である。以上、本技術の実施形態について具体的に説明したが、本技術は、上述の実施形態に限定されるものではなく、本技術の技術的思想に基づく各種の変形が可能である。例えば、上述の実施形態において挙げた構成、方法、工程、形状、材料および数値などはあくまでも例に過ぎず、必要に応じてこれと異なる構成、方法、工程、形状、材料および数値などを用いてもよい。また、上述の実施形態の構成、方法、工程、形状、材料および数値などは、この発明の主旨を逸脱しない限り、互いに組み合わせることが可能である。また、上述の実施形態では、情報記録媒体が4層の情報信号層を備える場合を例として説明したが、情報信号層の層数はこれに限定されるものではなく、情報信号層は2層以上の任意の層数とすることが可能である。また、上述の実施形態では、基板上に2以上の情報信号層、光透過層がこの順序で積層された構成を有し、この光透過層側からレーザ光を情報信号層に照射することにより情報信号の記録または再生が行われる光情報記録媒体に対して本技術を適用した場合を例として説明したが、本技術はこの例に限定されるものではない。例えば、基板上に2以上の情報信号層、保護層がこの順序で積層された構成を有し、基板側からレーザ光を2以上の情報信号層に照射することにより情報信号の記録または再生が行われる光情報記録媒体、または2枚の基板の間に2以上の情報信号層が設けられた構成を有し、一方の基板の側からレーザ光を情報信号層に照射することにより情報信号の記録または再生が行われる光情報記録媒体に対しても本技術は適用可能である。また、上述の実施形態では、スパッタリング法により光情報記録媒体の各層を形成する場合を例として説明したが、成膜方法はこれに限定されるものではなく、他の成膜方法を用いてもよい。他の成膜方法としては、例えば、熱CVD、プラズマCVD、光CVDなどのCVD法ChemicalVaporDeposition化学蒸着法:化学反応を利用して気相から薄膜を析出させる技術のほか、真空蒸着、プラズマ援用蒸着、イオンプレーティングなどのPVD法PhysicalVaporDeposition物理蒸着法:真空中で物理的に気化させた材料を基板上に凝集させ、薄膜を形成する技術などを用いることができる。"